(57)【要約】【課題】セパレータの接触抵抗を低減することにより、燃料電池の発電性能の低下を抑えることができる燃料電池用セパレータを提供する。【解決手段】膜電極接合体４を含むＭＥＧＡ（発電部）２を区画するように、ＭＥＧＡ２に接触する燃料電池用セパレータ３であって、燃料電池用セパレータ３は、金属からなる金属基材３１と、金属基材３１の表面のうち、ＭＥＧＡ２に接触する表面に被覆された酸化スズ皮膜３２と、を備えている。酸化スズ皮膜３２は、アルミニウムが１〜１０原子％含有された酸化スズからなる。【選択図】図４
2018195516.tif 000002
【特許請求の範囲】
【請求項１】
膜電極接合体を含む発電部を区画するように、前記発電部に接触する燃料電池用セパレータであって、
前記燃料電池用セパレータは、金属からなる金属基材と、
前記金属基材の表面のうち、少なくとも前記発電部に接触する表面に被覆された酸化スズ皮膜と、を備えており、
前記酸化スズ皮膜は、アルミニウムが１〜１０原子％含有された酸化スズからなることを特徴とする燃料電池用セパレータ。
【請求項２】
ＣｕＫα線を用いたＸ線回折において、２θ＝２６．６°付近の前記酸化スズ皮膜の酸化スズの（１１０）面に対する回折ピークの半値幅が、１°以下であることを特徴とする請求項１に記載の燃料電池用セパレータ。
【請求項３】
前記酸化スズの膜厚は、１０〜３００ｎｍの範囲にあることを特徴とする請求項１または２に記載の燃料電池用セパレータ。
【発明の詳細な説明】
【技術分野】
【０００１】
本発明は、膜電極接合体を含む発電部を区画するように、発電部に接触する燃料電池用セパレータに関するものである。
【背景技術】
【０００２】
固体高分子型燃料電池の燃料電池セルは、イオン透過性の電解質膜と、該電解質膜を挟持するアノード側触媒層（電極層）およびカソード側触媒層（電極層）とからなる膜電極接合体（ＭＥＡ：Membrane Electrode Assembly）を備えている。ＭＥＡの両側には、燃料ガスもしくは酸化剤ガスを提供するとともに電気化学反応によって生じた電気を集電するためのガス拡散層（ＧＤＬ：Gas Diffusion Layer）が形成されている。ＧＤＬが両側に配置された膜電極接合体は、ＭＥＧＡ（Membrane Electrode & Gas Diffusion Layer Assembly）と称され、ＭＥＧＡは、一対のセパレータにより挟持されている。ここで、ＭＥＧＡが燃料電池の発電部であり、ガス拡散層がない場合には、ＭＥＡが燃料電池の発電部となる。
【０００３】
たとえば、このような燃料電池用セパレータとして、特許文献１には、以下に示すセパレータが提案されている。このセパレータは、クロムを含有する耐熱金属とセラミックスとからなるサーメットで構成される基体と、基体のカソードガス対応面がカソードガスに接触しないように被覆された金属酸化物の保護膜と、で構成されている。さらに、特許文献１には、この金属酸化物の一例として、アンチモンをドープした酸化スズが例示されている。
【先行技術文献】
【特許文献】
【０００４】
【特許文献１】特開平０８−１８５８７０号公報
【発明の概要】
【発明が解決しようとする課題】
【０００５】
特許文献１に係る燃料電池用セパレータによれば、クロムがカソードの電極に拡散することを抑えることにより、燃料電池の発電性能の低下を抑えることができる。しかしながら、このような保護膜を設けたとしても、燃料電池用セパレータの表面のうち、膜電極接合体を含む発電部に接触する表面において、電気的な接触抵抗を抑えることができなければ、燃料電池の発電性能の低下を抑えることができるとは言い難い。さらに、特許文献１に示すような、アンチモンを含有した酸化スズ皮膜を有したセパレータは、発電時に生成する水分が起因となった腐食環境化において、接触抵抗が増加することがわかった。
【０００６】
本発明は、このような点を鑑みてなされたものであり、腐食環境下においても、少なくとも発電部との接触抵抗を低減することにより、燃料電池の発電性能の低下を抑えることができる燃料電池用セパレータを提供するものである。
【課題を解決するための手段】
【０００７】
前記課題を鑑みて、本発明に係る燃料電池用セパレータは、膜電極接合体を含む発電部を区画するように、前記発電部に接触する燃料電池用セパレータであって、前記燃料電池用セパレータは、金属からなる金属基材と、前記金属基材の表面のうち、少なくとも前記発電部に接触する表面に被覆された酸化スズ皮膜と、を備えており、前記酸化スズ皮膜は、アルミニウムが１〜１０原子％含有された酸化スズからなることを特徴とする。
【発明の効果】
【０００８】
本発明によれば、酸化スズ皮膜の酸化スズに上述した量のアルミニウムを含有させることにより、酸化スズ皮膜の導電性を高めることができ、少なくとも燃料電池用セパレータと発電部との接触抵抗を低減することができる。
【図面の簡単な説明】
【０００９】
【図１】本発明の実施形態に係る燃料電池用セパレータを備えた燃料電池スタックの要部断面図である。
【図２】本実施形態に係る燃料電池用セパレータの表面近傍の拡大断面図である。
【図３】ＣｕＫα線を用いたＸ線回折測定において、２θ＝２６．６°付近の酸化スズ皮膜の酸化スズの（１１０）面に対する回折ピークの半値幅を説明するための図である。
【図４】実施例１〜５および比較例２の試験片の酸化スズ皮膜に添加されるアルミニウムの含有量と、耐食試験後の試験片の接触抵抗との関係を示したグラフである。
【発明を実施するための形態】
【００１０】
以下、本発明の構成を図面に示す実施の形態の一例に基づいて詳細に説明する。以下では、一例として、燃料電池車に搭載される燃料電池またはこれを含む燃料電池システムに本発明を適用した場合を例示して説明するが、適用範囲がこのような例に限られることはない。
【００１１】
図１は、燃料電池スタック（燃料電池）１０の要部を断面視した図である。図１に示すように、燃料電池スタック１０には、基本単位であるセル（単電池）１が複数積層されている。各セル１は、酸化剤ガス（例えば空気）と、燃料ガス（例えば水素）と、の電気化学反応により起電力を発生する固体高分子型燃料電池である。セル１は、ＭＥＧＡ２と、ＭＥＧＡ２を区画するように、ＭＥＧＡ２に接触するセパレータ（燃料電池用セパレータ）３とを備えている。なお、本実施形態では、ＭＥＧＡ２は、一対のセパレータ３、３により、挟持されている。
【００１２】
ＭＥＧＡ２は、膜電極接合体（ＭＥＡ）４と、この両面に配置されたガス拡散層７、７とが、一体化されたものである。膜電極接合体４は、電解質膜５と、電解質膜５を挟むように接合された一対の電極６、６と、からなる。電解質膜５は、固体高分子材料で形成されたプロトン伝導性のイオン交換膜からなり、電極６は、たとえば、白金などの触媒を担持した例えば多孔質のカーボン素材により形成される。電解質膜５の一方側に配置された電極６がアノードとなり、他方側の電極６がカソードとなる。ガス拡散層７は、例えばカーボンペーパ若しくはカーボンクロス等のカーボン多孔質体、または、金属メッシュ若しくは発泡金属等の金属多孔質体などのガス透過性を有する導電性部材によって形成される。
【００１３】
本実施形態では、ＭＥＧＡ２が、燃料電池１０の発電部であり、セパレータ３は、ＭＥＧＡ２のガス拡散層７に接触している。また、ガス拡散層７が省略されている場合には、膜電極接合体４が発電部であり、この場合には、セパレータ３は、膜電極接合体４に接触している。したがって、燃料電池１０の発電部は、膜電極接合体４を含むものであり、セパレータ３に接触する。
【００１４】
セパレータ３は、導電性やガス不透過性などに優れた金属を基材とする板状の部材であって、その一面側がＭＥＧＡ２のガス拡散層７と当接し、他面側が隣接する他のセパレータ３の他面側と当接している。
【００１５】
本実施形態では、各セパレータ３は、波形に形成されている。セパレータ３の形状は、波の形状が等脚台形をなし、かつ波の頂部が平坦で、この頂部の両端が等しい角度をなして角張っている。つまり、各セパレータ３は、表側から見ても裏側から見ても、ほぼ同じ形状である。ＭＥＧＡ２の一方のガス拡散層７には、セパレータ３の頂部が面接触し、ＭＥＧＡ２の他方のガス拡散層７には、セパレータ３の頂部が面接触している。
【００１６】
一方の電極（すなわちアノード）６側のガス拡散層７とセパレータ３との間に画成されるガス流路２１は、燃料ガスが流通する流路であり、他方の電極（すなわちカソード）６側のガス拡散層７とセパレータ３との間に画成されるガス流路２２は、酸化剤ガスが流通する流路である。セル１を介して対向する一方のガス流路２１に燃料ガスが供給され、ガス流路２２に酸化剤ガスが供給されると、セル１内で電気化学反応が生じて起電力が生じる。
【００１７】
さらに、あるセル１と、それに隣接するもうひとつのセル１とは、アノードとなる電極６とカソードとなる電極６とを向き合わせて配置されている。また、あるセル１のアノードとなる電極６に沿って配置されたセパレータ３の背面側の頂部と、もうひとつのセル１のカソードとなる電極６に沿って配置されたセパレータ３の背面側の頂部とが、面接触している。隣接する２つのセル１間で面接触するセパレータ３，３の間に画成される空間２３には、セル１を冷却する冷媒としての水が流通する。
【００１８】
本実施形態では、図２に示すように、セパレータ３は、金属基材３１を備えており、その材料としては、たとえばチタン、ステンレス鋼などを挙げることができる。さらに、セパレータ３の両面（すなわち、ガス拡散層７に接触する側の表面および隣接するセパレータ３に接触する側の表面）には、酸化スズ皮膜３２が被覆されている。
【００１９】
酸化スズ皮膜３２の膜厚は、１０〜３００ｎｍの範囲にあることが好ましい。酸化スズ皮膜３２の膜厚が、１０ｎｍ未満である場合には、酸化スズ皮膜３２による効果を充分発現することできない。一方、酸化スズ皮膜３２の膜厚が、３００ｎｍを超えた場合には、酸化スズ皮膜３２の内部応力が高いため、酸化スズ皮膜３２が、金属基材３１から剥離し易い。
【００２０】
なお、本実施形態では、セパレータ３の両面に酸化スズ皮膜３２が形成されているが、ガス拡散層７とセパレータ３との接触する部分の抵抗が大きいことから、金属基材３１の表面のうち、少なくともガス拡散層７と接触する表面に、酸化スズ皮膜３２が形成されていればよい。
【００２１】
酸化スズ皮膜３２は、アルミニウム（Ａｌ）を含有しており、これにより、酸化スズ皮膜３２は半導体となる。具体的には、酸化スズ皮膜３２は、アルミニウムが１〜１０原子％含有された酸化スズからなる。このような酸化スズ皮膜３２は、酸化スズの結晶格子中の４価のスズのサイトに、３価のアルミニウムが置換されているため、酸化スズ皮膜３２は、酸化スズにアルミニウムが添加されることにより、ｐ型半導体として働き、その内部にキャリア（正孔）を有する。これにより、酸化スズ皮膜３２内部のキャリアの濃度が高くなり、酸化スズ皮膜３２の導電性（導電率）が向上する。
【００２２】
したがって、燃料電池スタック１０の使用により、腐食環境下に、酸化スズ皮膜３２が長時間晒され、酸化スズ皮膜３２の酸化スズの酸化状態が変化したとしても、キャリアは、電子でなく正孔であるため、キャリアの濃度は変化しない。これにより、本実施形態では、腐食環境下に依らず、酸化スズ皮膜３２が形成されたセパレータ３の接触抵抗を低減させることができ、燃料電池スタック１０の内部抵抗を低減することができる。
【００２３】
ここで、アルミニウムの含有量が、１原子％未満である場合、アルミニウムの置換によるキャリア濃度の上昇が十分でないため、酸化スズ皮膜の導電性が向上し難く、セパレータ３の接触抵抗を充分に低減することができない。
【００２４】
一方、アルミニウムの含有量が、１０原子％を超えても、アルミニウムによる、セパレータ３の接触抵抗の低減をそれ以上期待することができない。これは、アルミニウムの含有量が増加してキャリアが増加したとしても、増加したアルミニウムがキャリアの移動を阻害してしまうからである。より好ましくは、酸化スズ皮膜３２は、アルミニウムを２〜１０原子％含有した酸化スズからなることが好ましい。
【００２５】
ここで、アルミニウムが１〜１０原子％含有された酸化スズを、ＣｕＫα線を用いたＸ線回折測定すると、図２に示すように、ブラッグ角２θ＝２６．６°付近（具体的には、２６．６°±０．５°の範囲）において、正方晶の酸化スズの（１１０）面に対する回折ピークが検出される。
【００２６】
本実施形態では、ＣｕＫα線を用いたＸ線回折測定において、２θ＝２６．６°付近の酸化スズ皮膜３２の酸化スズの（１１０）面に対する回折ピークの半値幅Ｗが、１°以下であることが好ましい。半値幅Ｗは、回折ピークの回折強度の最大値Ｐの半分の値（Ｐ／２）における、回折ピークの幅である。本実施形態では、回折ピークの半値幅が、１°以下の条件を満たすことにより、酸化スズ皮膜３２を構成する酸化スズの結晶性が高まるため、酸化スズ皮膜３２の導電性を高めることができる。この結果、セパレータ３の接触抵抗をより一層低減させることができる。
【００２７】
酸化スズ皮膜３２の半値幅が、１°を超えた場合には、酸化スズ皮膜３２を構成する酸化スズの結晶性が低いため、酸化スズ皮膜３２の導電性が低下し、セパレータ３の接触抵抗を充分に低減することができないことがある。後述する参考例２からも明らかなように、酸化スズの（１１０）面に対する回折ピークの半値幅が、０．５°以下であれば、セパレータ３の接触抵抗をより一層低下させることができる。
【００２８】
セパレータ３の金属基材３１に酸化スズ皮膜３２を形成する方法は、特に限られるものではない。たとえば、スパッタリング、真空蒸着、イオン化蒸着、またはイオンプレーティングなどを利用した物理的蒸着法（ＰＶＤ）により成膜ことができる。たとえば、酸化スズ皮膜３２は、金属基材３１の表面に、酸化スズおよび酸化アルミニウムの粒子を混合して焼結した焼結体をターゲットとして、プラズマ等を利用したスパッタリングにより成膜することができる。この場合、酸化スズ皮膜３２を成膜する際に、たとえば、成膜時の基材温度（成膜温度）、印加電圧などを調整することにより、上述した範囲の半値幅を有した酸化スズからなる酸化スズ皮膜３２を得ることができる。
【実施例】
【００２９】
以下に本発明を実施例により説明する。
【００３０】
〔実施例１〕
以下に示すようにして、セパレータに相当する試験片を作製した。まず、セパレータの金属基材として、厚さ０．１ｍｍの純チタン板を準備した。次に、金属基材を真空容器内に設置し、真空条件下でアルゴンガスを真空容器内に導入し、電圧を印加してアルゴンイオンを発生させ、このアルゴンイオンで、金属基材の表面の酸化被膜を除去した。
【００３１】
次に、真空容器中に、ターゲットとして、酸化スズ粒子と酸化アルミニウム粒子とを混合して焼結した焼結体を配置した。この焼結体をターゲットとして、スパッタリングにより、金属基材の表面に、酸化スズ皮膜を形成した。具体的には、まず、ターゲットに対向する位置に金属基材を配置し、真空容器を排気し、真空雰囲気下（減圧雰囲気下）とした。次に、スパッタリングガスとして、アルゴンガスを真空容器内に導入し、金属基材を４５０℃に加熱した状態で、電圧を印加してアルゴンイオンをターゲットに衝突させることにより、ターゲットの材料を金属基材の上に堆積させた。なお、ターゲットと金属基材との間には、バイアス電圧が印加されている。このようにして、金属基材の表面に厚さ１０ｎｍの酸化スズ皮膜を成膜した。
【００３２】
次に、酸化スズ皮膜に含有するアルミニウム（Ａｌ）の含有量を、Ｘ線光分光装置（ＰＨＩ社製ＱｕａｎｔｅｒａＳＸＭ）を用いて、アルミニウムの結合エネルギー７３ｅＶの検出強度から、測定した。この結果、酸化スズ皮膜に対するアルミニウムの含有量は、１原子％であった（表１参照）。
【００３３】
〔実施例２〜５〕
実施例１と同じように、試験片を作製した。実施例２〜５が実施例１と相違する点は、実施例２〜５では、酸化スズ皮膜に対するアルミニウムの含有量が、順次、２原子％、３原子％、５原子％、１０原子％となるように、ターゲットとなる焼結体に含まれる酸化アルミニウムの量を変更し、酸化スズ皮膜を成膜した点である。なお、実施例１と同じように、実施例２〜５の酸化スズ皮膜に対するアルミニウムの含有量を測定した。この結果を表１に示す。
【００３４】
〔比較例１〕
実施例１と同じように、試験片を作製した。比較例１が実施例１と相違する点は、酸化スズ皮膜のアルミニウムの含有量が、０原子％となるように（アルミニウムを含有しないように）、ターゲットとなる焼結体に酸化アルミニウムを含めず、酸化スズ皮膜を成膜した点である。なお、実施例１と同じように、比較例１の酸化スズ皮膜に対するアルミニウムの含有量を、測定した。この結果を表１に示す。
【００３５】
〔比較例２〕
実施例１と同じように、試験片を作製した。比較例２が実施例１と相違する点は、酸化スズ皮膜のアルミニウムの含有量が、０．５原子％となるように、ターゲットとなる焼結体に含まれる酸化アルミニウムの量を変更し、酸化スズ皮膜を成膜した点である。なお、実施例１と同じように、比較例２の酸化スズ皮膜に対するアルミニウムの含有量を、測定した。この結果を表１に示す。
【００３６】
〔比較例３〕
実施例１と同じように、試験片を作製した。比較例３が実施例１と相違する点は、ターゲットとして、酸化スズ粒子と酸化アンチモン粒子とを混合して焼結した焼結体を用いて、酸化スズにアンチモン（Ｓｂ）を含有した酸化スズ皮膜を成膜した。なお、実施例１と同じように、比較例３の酸化スズ皮膜に対するアンチモンの含有量を測定した。この結果を表１に示す。
【００３７】
＜接触抵抗試験＞
実施例１〜５および比較例１〜３の試験片の酸化スズ皮膜の表面に、燃料電池の発電部の拡散層に相当するカーボンペーパ（東レ（株）ＴＧＰ−Ｈ１２０、厚さ０．５ｍｍ）を載せ、その上に、金めっきした銅板を重ねて、試験片と銅板との間にカーボンペーパを挟み込んだ。なお、酸化スズ皮膜とカーボンペーパとの接触抵抗のみを測定するために、試験片の他方の面（成膜していない面）にも、金めっきした銅板を接触させ、これら部材間の接触抵抗が発生しないようにした。次に、測定治具により、試験片の表面に、一定荷重（０．９８ＭＰａ）の圧力を付与した。この状態で、電流計により試験片に流れる電流が一定となるように、電源からの電流を調整して流し、試験片に印加される電圧を電圧計で測定し、試験片の酸化スズ皮膜とカーボンペーパとの接触抵抗（耐食試験前の接触抵抗）を算出した。この結果を、表１に示す。
【００３８】
＜耐食試験＞
実施例１〜３および比較例１〜３の試験片に対して、日本工業規格の金属材料の電気化学的高温腐食試験法（ＪＩＳ  Ｚ２２９４）に準じた耐食試験（定電位腐食試験）を行った。大気解放系の装置において、８０℃に温度調整された硫酸溶液に、各試験片を浸漬した。この状態で、白金板からなる対極と試験片（試料極）とを電気的に接続することにより、対極と試料極との間に０．９Ｖの電位差を生じさせ、試験片を腐食させた。なお、参照電極によって試験片の電位を一定に保持した。また、試験時間は１００時間とした。耐食試験後の各試験片に対して、上述した接触抵抗試験と同じ方法で、接触抵抗を測定した。この結果を、表１および図４に示す。
【００３９】
【表１】
2018195516.tif 000003
【００４０】
＜結果１＞
表１に示すように、比較例１に係る試験片の接触抵抗は大きく、試験片とカーボンペーパとの間に電流を通電することができなかった。このことから、比較例１の如く、アルミニウムを含有しない酸化スズ皮膜は、絶縁性が高い（導電性が低い）ことがわかる。
【００４１】
また、表１および図４に示すように、耐食試験の前後に依らず、比較例１、２に対し、アルミニウムの含有量を増加させた実施例１の接触抵抗は、急激に下がり、さらにアルミニウムの含有量を順次増加させた実施例２〜５の接触抵抗は、略一定であった。このことから、酸化スズ皮膜に対するアルミニウムの含有量が、１原子％において、接触抵抗の低下の臨界的意義を有すると言える。
【００４２】
なお、実施例１〜５、比較例２の如く、酸化スズにアルミニウムを含有させることにより、酸化スズの結晶格子中の４価のスズのサイトに、３価のアルミニウムが置換され、酸化スズが半導体（ｐ型半導体）になったと考えられる。
【００４３】
実施例１〜５のアルミニウムの含有量は、比較例２のものよりも多いため、酸化スズ皮膜（半導体）の内部のキャリア（正孔）の濃度が高く、実施例１〜５の酸化スズ皮膜の導電性が、比較例２のものに比べて向上したと考えられる。特に、酸化スズにアルミニウムを２〜１０原子％含有させれば、酸化スズ皮膜の導電性をより一層高めることができると考えられる。
【００４４】
そして、比較例２の如く、酸化スズに含有するアルミニウムが１原子％未満（具体的には０．５原子％）である場合には、アルミニウムの置換による、酸化スズ皮膜（半導体）のキャリア（正孔）の濃度の上昇が十分でないため、酸化スズ皮膜の導電性が向上し難いと考えられる。
【００４５】
一方、アルミニウムの含有量が１０原子％を超えると、酸化スズ皮膜（半導体）のキャリア濃度も多くなるが、酸化スズに増加したアルミニウムが、キャリアの移動を阻害してしまうこことが想定される。この結果、酸化スズ皮膜の導電性が向上せず、アルミニウムによる、セパレータの接触抵抗の低減をそれ以上期待することができないと考えられる。
【００４６】
さらに、比較例３の酸化スズ皮膜は、酸化スズの結晶格子中の４価のスズのサイトに、５価のアンチモンが置換され、酸化スズが、電子をキャリアとする半導体（ｎ型半導体）となり、酸化スズ皮膜は、酸素欠損を有した酸化スズであると考えられる。この結果、耐食試験前の比較例３の試験片の接触抵抗は、実施例１〜５のものと同程度である。
【００４７】
しかしながら、耐食試験後の実施例１〜５の試験片の接触抵抗は、耐食試験前のものと、ほとんど変化がなかったが、耐食試験後の比較例３の試験片の接触抵抗は、実施例１〜５の試験片とは異なり、極端に増加していた。これは、耐食試験後の比較例３の試験片では、酸化スズの酸素欠損により発生したキャリアが、酸化スズの酸化により減少したからであると考えられる。
【００４８】
一方、実施例１〜５の試験片では、酸化スズ皮膜は、ｐ型半導体として働き、そのキャリアは、電子ではなく正孔であるので、酸化スズの酸化に影響を受けない。この結果、耐食試験後の実施例１〜５の試験片の接触抵抗は、耐食試験前のものと、ほとんど変化がなかったと考えられる。
【００４９】
〔参考例１〜３〕
上述した比較例３と同じように、試験片を作製した。参考例１、３が、実施例１と相違する点は、成膜時の金属基材の温度（成膜温度）をそれぞれ３５０℃、５５０℃にした点である。なお、参考例２は、比較例３と同じである。
【００５０】
＜Ｘ線回折測定試験＞
参考例１〜３に係る試験片の酸化スズ皮膜に対して、銅管球としてＸ線源にＣｕＫα線（波長０．１５４ｎｍ）を用いたＸ線解析装置を使用して、Ｘ線回折パターンにおける酸化スズの（１１０）面の回折ピーク角度を検出した。各試験片の酸化スズの回折ピーク角度は、ブラッグ角２θ＝２６．６°付近にあり、この回折ピークの半値幅を測定した。この結果を、表２に示す。また、参考例１〜３の試験片に対して、実施例１と同様にして、接触抵抗を測定した。この結果を表２に示す。
【００５１】
【表２】
2018195516.tif 000004
【００５２】
＜結果２＞
表２に示すように、参考例２および３の試験片では、参考例１のものよりも、酸化スズ皮膜の酸化スズの（１１０）面に対する回折ピークの半値幅が小さいことから、参考例２および３の酸化スズ皮膜の酸化スズの結晶性が、参考例１のものよりも高いと考えられる。参考例２および３の試験片の接触抵抗は、参考例１のものよりも小さかった。
【００５３】
以上のことから、参考例２および３の試験片の如く、回折ピークの半値幅が１°以下である場合、より好ましくは半値幅が、０．５°以下である場合には、酸化スズ皮膜の酸化スズの結晶性が高い。これにより、酸化スズ皮膜の導電性が高くなり、試験片（セパレータ）の接触抵抗が低くなると考えられる。
【００５４】
参考例１〜３では、酸化スズ皮膜に含有する元素は、アンチモンであったが、酸化スズ皮膜に含有する元素が、アルミニウムであっても、酸化スズの結晶性と酸化スズ皮膜の導電性の関係は変わらないと考えられる。したがって、酸化スズ皮膜にアルミニウムを含有した場合であっても、その回折ピークの半値幅が１°以下であることが好ましく、半値幅が、０．５°以下であることがより好ましいと言える。
【００５５】
以上、本発明の実施の形態を詳述してきたが、具体的な構成はこの実施形態に限定されるものではなく、本発明の要旨を逸脱しない範囲における設計変更があっても、それらは本発明に含まれるものである。
【符号の説明】
【００５６】
１：セル、２：ＭＥＧＡ（発電部）、３：セパレータ（燃料電池用セパレータ）、４：膜電極接合体（ＭＥＡ）、６：電極、７：ガス拡散層、１０：燃料電池スタック（燃料電池）、２１、２２：ガス流路、３１：金属基材、３２：酸化スズ皮膜
【図１】
2018195516.tif 000005
【図２】
2018195516.tif 000006
【図３】
2018195516.tif 000007
【図４】
2018195516.tif 000008